(57)【要約】【課題】従来にない自然な風合いで、高級感があふれ、デザインバリエーションの拡大が図れる模様が得られる機器類の表示板、および機器類の表示板の製造方法を提供する。【解決手段】機器類の表示板であって、表示板が、貝からなる表示板貝部材を備え、表示板貝部材の少なくとも一方の表面に、熱加工により模様が形成されている。【選択図】図３
2008128914.tif 000002
【特許請求の範囲】
【請求項１】
機器類の表示板であって、
前記表示板が、貝からなる表示板貝部材を備え、
前記表示板貝部材の少なくとも一方の表面に、熱加工により模様が形成されていることを特徴とする表示板。
【請求項２】
前記表示板が、表示板貝部材と表示板貝部材を支持する基板を備えることを特徴とする請求項１に記載の機器類の表示板。
【請求項３】
前記熱加工により形成した模様が、凹部、貫通孔から選択した少なくとも１種の組み合わせからなる模様から構成されていることを特徴とする請求項１から２のいずれかに記載の機器類の表示板。
【請求項４】
前記凹部による模様が、複数の異なる深さを有する凹部を備えた立体模様から構成されていることを特徴とする請求項３に記載の機器類の表示板。
【請求項５】
前記熱加工により形成した模様が、レーザー、ヒーター加熱から選択した少なくとも１種の熱加工により形成されていることを特徴とする請求項１から４のいずれかに記載の機器類の表示板。
【請求項６】
前記ヒーター加熱による熱加工が、ヒーター金型表面に形成した突起状の模様を、表示板貝部材の表面に当接させる熱加工であることを特徴とする請求項５に記載の機器類の表示板。
【請求項７】
前記レーザーによる熱加工が、炭酸レーザー、ＹＡＧレーザー、エキシマレーザーから選択した少なくとも１種のレーザーによる熱加工であることを特徴とする請求項５に記載の機器類の表示板。
【請求項８】
前記表示板貝部材の表面が、平滑に磨かれた光沢面を備えることを特徴とする請求項１から７のいずれかに記載の機器類の表示板。
【請求項９】
前記表示板貝部材の表面に、着色層を備えることを特徴とする請求項１から８のいずれかに記載の機器類の表示板。
【請求項１０】
前記表示板貝部材の表面に、光拡散層を備えることを特徴とする請求項１から９のいずれかに記載の機器類の表示板。
【請求項１１】
前記表示板貝部材の表面に、光透過性で表面が平滑な樹脂層、ガラス層、貴石から選択した少なくとも１種の光透過性層を備えることを特徴とする請求項１から１０のいずれかに記載の機器類の表示板。
【請求項１２】
前記表示板貝部材の表面が、表示板貝部材の熱加工により形成した模様が施されている表面であることを特徴とする請求項８から１１のいずれかに記載の機器類の表示板。
【請求項１３】
前記表示板貝部材を支持する基板が、樹脂、貴石、金属、木から選択した少なくとも１種の基板であることを特徴とする請求項１から１２のいずれかに記載の機器類の表示板。
【請求項１４】
前記表示板貝部材の厚さが、３０μｍ〜１０００μｍであることを特徴とする請求項１から１３のいずれかに記載の機器類の表示板。
【請求項１５】
前記表示板貝部材を支持する基板が、表示板の少なくとも一方の表面に露出した状態であることを特徴とする請求項１から１４のいずれかに記載の機器類の表示板。
【請求項１６】
前記表示板貝部材の熱加工により形成した模様の部分以外の表面に、凹凸模様が形成されていることを特徴とする請求項１から１５のいずれかに記載の機器類の表示板。
【請求項１７】
前記凹凸模様が、旭光模様、目付け模様、梨地模様、格子模様、ストライプ模様、ピアジェカット模様、編目模様、サークル模様から選択した少なくとも１種の凹凸模様であることを特徴とする請求項１６に記載の機器類の表示板。
【請求項１８】
前記熱加工後に、熱加工により形成した模様を有する表示板貝部材の表面を洗浄した表示板であることを特徴とする請求項１から１７のいずれかに記載の機器類の表示板。
【請求項１９】
機器類の表示板の製造方法であって、
貝からなる表示板貝部材を備える表示板を用意する表示板準備工程と、
前記表示板貝部材の少なくとも一方の表面に、熱加工により模様を形成する熱加工工程と、
を備えることを特徴とする機器類の表示板の製造方法。
【請求項２０】
前記表示板が、表示板貝部材と表示板貝部材を支持する基板を備えることを特徴とする請求項１９に記載の機器類の表示板の製造方法。
【請求項２１】
前記熱加工により形成した模様が、凹部、貫通孔から選択した少なくとも１種の組み合わせからなる模様から構成されていることを特徴とする請求項１９から２０のいずれかに記載の機器類の表示板の製造方法。
【請求項２２】
前記熱加工により形成した模様が、レーザー、ヒーター加熱から選択した少なくとも１種の熱加工により形成されていることを特徴とする請求項１９から２１のいずれかに記載の機器類の表示板の製造方法。
【請求項２３】
前記ヒーター加熱による熱加工が、ヒーター金型表面に形成した突起状の模様を、表示板貝部材の表面に当接させる熱加工であることを特徴とする請求項２２に記載の機器類の表示板の製造方法。
【請求項２４】
前記ヒーター加熱による熱加工が、ヒーター金型表面に形成した高さの異なる突起状の模様を、表示板貝部材の表面に当接させる熱加工であり、
これにより、前記凹部による模様を、複数の異なる深さを有する凹部を備えた立体模様から構成することを特徴とする請求項２３に記載の機器類の表示板の製造方法。
【請求項２５】
前記レーザーによる熱加工が、炭酸レーザー、ＹＡＧレーザー、エキシマレーザーから選択した少なくとも１種のレーザーによる熱加工であることを特徴とする請求項２４に記載の機器類の表示板の製造方法。
【請求項２６】
前記レーザーによる熱加工が、レーザーの出力の調整または焦点深度の調整による熱加工であり、
これにより、前記凹部による模様を、複数の異なる深さを有する凹部を備えた立体模様から構成することを特徴とする請求項２５に記載の機器類の表示板の製造方法。
【請求項２７】
前記表示板貝部材の表面に、平滑に磨かれた光沢面を形成する工程を備えることを特徴
とする請求項１９から２６のいずれかに記載の機器類の表示板の製造方法。
【請求項２８】
前記表示板貝部材の表面に、着色層を形成する工程を備えることを特徴とする請求項２２から２７のいずれかに記載の機器類の表示板の製造方法。
【請求項２９】
前記表示板貝部材の表面に、光拡散層を形成する工程を備えることを特徴とする請求項１９から２８のいずれかに記載の機器類の表示板の製造方法。
【請求項３０】
前記表示板貝部材の表面に、光透過性で表面が平滑な樹脂層、ガラス層、貴石から選択した少なくとも１種の光透過性層を形成する工程を備えることを特徴とする請求項１９から２９のいずれかに記載の機器類の表示板の製造方法。
【請求項３１】
前記表示板貝部材の表面が、表示板貝部材の熱加工により形成した模様が施されている表面であることを特徴とする請求項２７から３０のいずれかに記載の機器類の表示板の製造方法。
【請求項３２】
前記表示板貝部材を支持する基板が、樹脂、貴石、金属、木から選択した少なくとも１種の基板であることを特徴とする請求項１９から３１のいずれかに記載の機器類の表示板の製造方法。
【請求項３３】
前記表示板貝部材の厚さが、３０μｍ〜１０００μｍであることを特徴とする請求項１９から３２のいずれかに記載の機器類の表示板の製造方法。
【請求項３４】
前記表示板貝部材を支持する基板が、表示板の少なくとも一方の表面に露出した状態であることを特徴とする請求項１９から３３のいずれかに記載の機器類の表示板の製造方法。
【請求項３５】
前記表示板貝部材の熱加工により形成した模様の部分以外の表面に、凹凸模様を形成することを特徴とする請求項１９から３４のいずれかに記載の機器類の表示板の製造方法。
【請求項３６】
前記凹凸模様が、旭光模様、目付け模様、梨地模様、格子模様、ストライプ模様、ピアジェカット模様、編目模様、サークル模様から選択した少なくとも１種の凹凸模様であることを特徴とする請求項３５に記載の機器類の表示板の製造方法。
【請求項３７】
前記熱加工後に、熱加工により形成した模様を有する表示板貝部材の表面を洗浄する洗浄工程を備えることを特徴とする請求項１９から３６のいずれかに記載の機器類の表示板の製造方法。
【請求項３８】
前記表示板準備工程において、表示板貝部材を所定の外形形状にする形状出し工程を備えることを特徴とする請求項１９から３７のいずれかに記載の機器類の表示板の製造方法。
【請求項３９】
前記表示板準備工程において、表示板貝部材を所定の厚さにする厚さ出し工程を備えることを特徴とする請求項１９から３８のいずれかに記載の機器類の表示板の製造方法。
【請求項４０】
前記表示板が、ソーラセルを備えたソーラ時計用の表示板であることを特徴とする請求項１から１８のいずれかに記載の機器類の表示板。
【請求項４１】
前記表示板が、ソーラセルを備えたソーラ時計用の表示板であることを特徴とする請求項１９から３９のいずれかにに記載の機器類の表示板の製造方法。
【発明の詳細な説明】
【技術分野】
【０００１】
本発明は、例えば、時計用の表示板、卓上計算機、自動車、飛行機の計器パネル、携帯電話などのモバイル機器などの表示板に用いられる機器類の表示板、および機器類の表示板の製造方法に関する。
【０００２】
また、本発明は、例えば、ソーラセルを備えたソーラ時計用の表示板、ソーラセルを使った卓上計算機などの表示板に用いられるソーラセル機器類の表示板、およびソーラセル機器類の表示板の製造方法に関する。
【背景技術】
【０００３】
従来、このような時計用の表示板、卓上計算機、自動車の計器パネルなどの表示板に用いられる機器類の表示板において、特に、高級感を要求される腕時計分野においては、デザインバリエーション、装飾性を高めて、高級感を出すために、例えば、白蝶貝、イケチョウ貝、あわびなどの貝が、表示板として用いられている。
【０００４】
また、従来より、ソーラセル機器用表示板、例えば、ソーラセルを備えたソーラ時計用の表示板（文字板）では、受光した光を透過させて、その下面側に配設したソーラセル（太陽電池）に発電機能を起こさせ、しかも、上記のように、デザインバリエーション、装飾性を高めて、高級感を出すために、貝が表示板として用いられている。
【０００５】
そして、この場合、貝からなる表示板のデザインバリエーションを図るために、貝の表面に凹部を形成して、例えば、旭光模様、目付け模様、梨地模様、格子模様、ストライプ模様、ピアジェカット模様、編目模様、サークル模様などの模様を施すことが行われている。
【０００６】
このような貝の表面に凹部を形成して、模様を施す方法としては、従来より、
（１）例えば、ＮＣ旋盤、ＮＣフライスなどのＮＣマシンなどによって、機械的に切削加工によって貝の表面に凹部を形成して、模様を施す機械的切削方法、
（２）フォトリソグラフィー法によって、フォトレジストを用いてマスクパターンを形成して、化学的にエッチングすることにより、貝の表面に凹部を形成して、模様を施す化学エッチング方法（特許文献２（特開２００６−２７５６８１号公報）参照）、
が用いられている。
【特許文献１】特開平１１−３００８８１号公報
【特許文献２】特開２００６−２７５６８１号公報
【発明の開示】
【発明が解決しようとする課題】
【０００７】
しかしながら、このような従来の機械的切削方法では、正確な模様を形成できるが、機械的な模様であって、しかも、その凹部の底部も切削刃によって平坦であるので、自然な風合いで、温か味のある模様を形成することは不可能であって、腕時計用の表示板としては、デザインバリエーション、装飾性、高級感ともまだまだ不十分であった。
【０００８】
一方、化学エッチング方法では、エッチング条件などの影響で、正確な凹部を形成することができず、意図した模様を得ることが困難であり、腕時計用の表示板としては、デザインバリエーション、装飾性、高級感ともまだまだ不十分であった。
【０００９】
本発明は、このような現状に鑑み、従来にない自然な風合いで、高級感があふれ、デザ
インバリエーションの拡大が図れる模様が得られる機器類の表示板、および機器類の表示板の製造方法を提供することを目的とする。
【００１０】
本発明者等は、このような現状に鑑み、鋭意研究を重ねた結果、貝の表面に、例えば、レーザー、ヒーター加熱などの熱加工により凹部を形成することによって模様を施すと、凹部の底部の深さ、側部など幅が、従来の機械的切削方法、化学エッチング方法で得られる凹部のように一応でなく、その結果、従来にない自然な風合いで、高級感があふれ、デザインバリエーションの拡大が図れる模様が得られることを知見して、本発明を完成したものである。
【００１１】
本発明者等は、特に、熱加工により凹部を形成して模様を施す方法として、レーザーによる熱加工を用いた場合に、図４の模式的な図面に示したように、凹部２８の底部の深さが一応でなく、側部３２にレーザーの走査線方向に、とげ状の突出溝部３４が形成されることによって、図５の顕微鏡写真に示したように、ドットで構成された画像が形成され、いわゆる刺繍状の模様が得られることを見出し、その結果、従来にない自然な風合いで、高級感があふれ、デザインバリエーションの拡大が図れる模様が得られることを知見して、本発明を完成したものである。
【００１２】
なお、特許文献１（特開平１１−３００８８１号公報）には、釣用擬餌、装飾具、バックル、髪飾り具、手帳・システムノート等文房具、鞄、財布、メガネケースなどのように装飾を必要とする物品の外観面を構成するのに用いる、外表面に貝殻層をもつ積層体およびその製法として、レーザー加工を用いることが開示されている。
【００１３】
しかしながら、この特許文献１では、図１６に示したように、積層体１００は、天然貝製の板状殻下層１０２と、この板状殻下層１０２の裏面に積層した折曲可能な裏当材層１０４を、接着層１０６を介して設けて、板状殻下層１０２の表面に、格子線、鱗形・波形等の模様線を、裏当材層１０４の上面に達し下面に達しない深さの幅のあるＵ字形状切込溝１０８を、レーザー加工によって形成したものである。
【００１４】
これにより、薄肉板状殻下層１０２を細片化することにより、貝殻層が幅のあるＵ字形状切込溝１０８によって細片化されているので、貝殻層が内周側となるように折り曲げて、深い凹面へでも使用することができるように構成したものである。
【００１５】
従って、この特許文献１で得られる貝殻層は、図１６に示したように、例えば、格子状で均一なＵ字形状切込溝１０８で分断されているものであって、本発明のような従来にない自然な風合いで、高級感があふれ、デザインバリエーションの拡大が図れる模様が得られるものではなく、特に、高級感、デザインバリエーションが要求される腕時計の表示板として適用することは不可能である。
【課題を解決するための手段】
【００１６】
本発明は、前述したような従来技術における課題及び目的を達成するために発明されたものであって、本発明の表示板は、機器類の表示板であって、
前記表示板が、貝からなる表示板貝部材を備え、
前記表示板貝部材の少なくとも一方の表面に、熱加工により模様が形成されていることを特徴とする。
【００１７】
また、本発明の機器類の表示板の製造方法は、
機器類の表示板の製造方法であって、
貝からなる表示板貝部材を備える表示板を用意する表示板準備工程と、
前記表示板貝部材の少なくとも一方の表面に、熱加工により模様を形成する熱加工工程
と、
を備えることを特徴とする。
【００１８】
このように構成することによって、貝からなる表示板貝部材の表面に、熱加工により形成される模様は、熱加工によって、貝に含まれるタンパク質が燃焼することにより形成されるので、凹部の底部の深さ、側部など幅が、従来の機械的切削方法、化学エッチング方法で得られる凹部のように一応でなく、その結果、従来にない自然な風合いで、高級感があふれ、デザインバリエーションの拡大が図れる模様が得られる。
【００１９】
また、貝からなる表示板貝部材は、貝の年齢、貝の育成された場所、周囲の環境によっても、個体差があるので、この点からも、熱加工により模様を形成した場合に、全て異なった模様となり、その結果、従来にない自然な風合いで、高級感があふれ、デザインバリエーションの拡大が図れる模様が得られる。
【００２０】
また、本発明では、前記表示板が、表示板貝部材と表示板貝部材を支持する基板を備えることを特徴とする。
このように構成することによって、脆性材料である貝からなる表示板貝部材が、基板によって支持されているので機械的強度が増大し、特に、ソーラ腕時計の表示板として用いる場合に、貝の厚さが薄くなっても、組み込み作業、振動などによっても破損損傷することがない。
【００２１】
また、本発明では、前記熱加工により形成した模様が、凹部、貫通孔から選択した少なくとも１種の組み合わせからなる模様から構成されていることを特徴とする。
このように構成することによって、熱加工により形成した模様が、凹部、貫通孔、または、凹部と貫通孔の組み合わせから構成されることになるので、このような凹部、貫通孔によって模様が形成されるので、従来にない自然な風合いで、高級感があふれ、デザインバリエーションの拡大が図れる模様が得られる。
【００２２】
また、本発明では、前記凹部による模様が、複数の異なる深さを有する凹部を備えた立体模様から構成されていることを特徴とする。
このように構成することによって、凹部による模様が、複数の異なる深さを有する凹部を備えた立体模様から構成されているので、従来にない立体的で、自然な風合いで、高級感があふれ、デザインバリエーションの拡大が図れる模様が得られる。
【００２３】
また、本発明では、前記熱加工により形成した模様が、レーザー、ヒーター加熱から選択した少なくとも１種の熱加工により形成されていることを特徴とする。
このようにレーザー、ヒーター加熱による熱加工により、貝からなる表示板貝部材の表面に、簡単にかつ自由な設計で、従来にない自然な風合いで、高級感があふれ、デザインバリエーションの拡大が図れる模様が得られる。
【００２４】
また、本発明では、前記ヒーター加熱による熱加工が、ヒーター金型表面に形成した突起状の模様を、表示板貝部材の表面に当接させる熱加工であることを特徴とする。
このように構成することによって、ヒーター金型表面に形成した突起状の模様を、表示板貝部材の表面に当接させるだけで、表示板貝部材の表面に模様が形成でき、簡単にかつ自由な設計で、従来にない自然な風合いで、高級感があふれ、デザインバリエーションの拡大が図れる模様が得られる。
【００２５】
また、本発明の機器類の表示板の製造方法は、前記ヒーター加熱による熱加工が、ヒーター金型表面に形成した高さの異なる突起状の模様を、表示板貝部材の表面に当接させる熱加工であり、
これにより、前記凹部による模様を、複数の異なる深さを有する凹部を備えた立体模様から構成することを特徴とする。
【００２６】
このようにヒーター金型表面に形成した高さの異なる突起状の模様を、表示板貝部材の表面に当接させるだけで、複数の異なる深さを有する凹部を備えた立体模様を形成でき、その結果、簡単にかつ自由な設計で、従来にない立体的で、自然な風合いで、高級感があふれ、デザインバリエーションの拡大が図れる模様が得られる。
【００２７】
また、本発明では、前記レーザーによる熱加工が、炭酸レーザー、ＹＡＧレーザー、エキシマレーザーから選択した少なくとも１種のレーザーによる熱加工であることを特徴とする。
【００２８】
このように炭酸レーザー、ＹＡＧレーザー、エキシマレーザーからなるレーザーによる熱加工を用いることによって、図４の模式的な図面に示したように、凹部２８の底部の深さが一応でなく、側部３２にレーザーの走査線方向に、とげ状の突出溝部３４が形成されることによって、図５の顕微鏡写真に示したように、ドットで構成された画像が形成され、いわゆる刺繍状の模様が得られることを見出し、その結果、従来にない自然な風合いで、高級感があふれ、デザインバリエーションの拡大が図れる模様が得られる。
【００２９】
また、本発明の機器類の表示板の製造方法は、
前記レーザーによる熱加工が、レーザーの出力の調整または焦点深度の調整による熱加工であり、
これにより、前記凹部による模様を、複数の異なる深さを有する凹部を備えた立体模様から構成することを特徴とする。
【００３０】
このようにレーザーの出力の調整または焦点深度の調整によって、表示板貝部材の表面に対してレーザー光を照射するだけで、複数の異なる深さを有する凹部を備えた立体模様を形成でき、その結果、簡単にかつ自由な設計で、従来にない立体的で、自然な風合いで、高級感があふれ、デザインバリエーションの拡大が図れる模様が得られる。
【００３１】
また、本発明の機器類の表示板は、前記表示板貝部材の表面が、平滑に磨かれた光沢面を備えることを特徴とする。
また、本発明の機器類の表示板の製造方法は、前記表示板貝部材の表面に、平滑に磨かれた光沢面を形成する工程を備えることを特徴とする。
【００３２】
このように構成することによって、例えば、表示板貝部材の熱加工の際に形成される粉状の炭酸カルシウムなどを除去して、表示板貝部材の表面が、平滑に磨かれた光沢面となるので、従来にない、光沢面を有し、立体的で、自然な風合いで、高級感があふれ、デザインバリエーションの拡大が図れる模様が得られる。
【００３３】
また、本発明の機器類の表示板は、前記表示板貝部材の表面に、着色層を備えることを特徴とする。
また、本発明の機器類の表示板の製造方法は、前記表示板貝部材の表面に、着色層を形成する工程を備えることを特徴とする。
【００３４】
このように、表示板貝部材の表面に、着色層を備えることによって、色調の異なった模様を形成することができ、デザインバリエーションの拡大を図ることができる。また、着色層を形成することにより、表示板を容易にカラー化することができ、装飾性と機能性が高められ、デザインバリエーションの拡大が図れる。
【００３５】
さらに、ソーラセル機器類の表示板として用いた場合に、表示板の下方に配置されたソーラセルの境界線である十字線や、濃紫色を消し去り、ソーラセルの色調が視認されないようにすることができる。
【００３６】
また、本発明の機器類の表示板は、前記表示板貝部材の表面に、光拡散層を備えることを特徴とする。
また、本発明の機器類の表示板の製造方法は、前記表示板貝部材の表面に、光拡散層を形成する工程を備えることを特徴とする。
【００３７】
このように表示板貝部材の表面に光拡散層が形成されているので、表示板貝部材の表面によって反射された光によって、表示板貝部材の表面が輝いた状態となるので、デザインバリエーションの拡大を実現することができる。
【００３８】
しかも、ソーラセル機器類の表示板として用いた場合に、ソーラセルからの反射光を拡散させて、表示板の下方に配置されたソーラセルの境界線である十字線や、濃紫色を消し去り、ソーラセルの色調が視認されないようにすることができる。
【００３９】
さらに、光拡散層を設けることによって、ソーラセルからの反射光を、再び拡散してソーラセルへ反射させたり、ソーラセルへの入射光を拡散させて、広範囲に入射させたりして、効率良く光りをソーラセルに導くことができ、確実に、ソーラセル機器として機能させることができる。
【００４０】
また、本発明の機器類の表示板は、前記表示板貝部材の表面に、光透過性で表面が平滑な樹脂層、ガラス層、貴石から選択した少なくとも１種の光透過性層を備えることを特徴とする。
また、本発明の機器類の表示板の製造方法は、前記表示板貝部材の表面に、光透過性で表面が平滑な樹脂層、ガラス層、貴石から選択した少なくとも１種の光透過性層を形成する工程を備えることを特徴とする。
【００４１】
このように構成することによって、表示板貝部材の表面に、光透過性で表面が平滑な樹脂層、ガラス層、貴石からなる光透過性層を備えているので、デザインバリエーションの拡大を実現することができるとともに、ソーラセル機器類の表示板として用いた場合にも、光透過率が低下することなく、発電に寄与することができ、機器類の駆動力などを確保することができる。
【００４２】
また、本発明では、前記表示板貝部材の表面が、表示板貝部材の熱加工により形成した模様が施されている表面であることを特徴とする。
このように構成することによって、表示板貝部材の熱加工により形成した模様が施されている表示板貝部材の表面に、平滑に磨かれた光沢面、着色層、光拡散層、光透過性で表面が平滑な樹脂層、ガラス層、貴石などの光透過性層が形成されるので、自然な風合いで、高級感があふれ、デザインバリエーションの拡大が図れる模様が得られる。
【００４３】
また、本発明では、前記表示板貝部材を支持する基板が、樹脂、貴石、金属、木から選択した少なくとも１種の基板であることを特徴とする。
このように、表示板貝部材を支持する基板が、樹脂、貴石、金属、木から構成することによって、脆性材料である貝からなる表示板貝部材が、このような基板によって支持されているので機械的強度が増大し、特に、ソーラ腕時計の表示板として用いる場合に、貝の厚さが薄くなっても、組み込み作業、振動などによっても破損損傷することがない。
【００４４】
また、基板をこのような材料から構成することによって、デザインバリエーションの拡
大が図れる。
また、本発明では、前記表示板貝部材の厚さが、３０μｍ〜１０００μｍであることを特徴とする。
【００４５】
このように構成することによって、表示板貝部材の厚さがこのような範囲にあれば、例えば、腕時計用の表示板として用いる場合に、時計を薄くするために、表示板の厚さを薄くしても機械的強度が低下することなく、加工することができる。また、表示板の厚さが厚すぎて、時計の針が揺動することなく、正確な時間を指示することができるとともに、時計自体の厚さをコンパクトにすることができる。
【００４６】
さらに、表示板貝部材の厚さがこのような範囲にあれば、例えば、ソーラ時計用表示板などのソーラ機器類の表示板として用いた場合にも、光透過率が低下することなく、発電に寄与することができ、機器類の駆動力などを確保することができるとともに、表示板の下方に配置されたソーラセルの境界線である十字線や、濃紫色を消し去り、ソーラセルの色調が視認されないようにすることができる。
【００４７】
また、本発明では、前記表示板貝部材を支持する基板が、表示板の少なくとも一方の表面に露出した状態であることを特徴とする。
このように、表示板貝部材を支持する基板が、表示板の少なくとも一方の表面に露出した状態であれば、露出する基板と表示板貝部材との組み合わせによって、デザインバリエーションの拡大が図れる。
【００４８】
また、本発明の機器類の表示板は、前記表示板貝部材の両面に熱加工により形成した模様が、重なり合わないように形成されていることを特徴とする。
また、本発明の機器類の表示板の製造方法は、前記表示板貝部材の両面に熱加工により形成した模様が、重なり合わないように形成することを特徴とする。
【００４９】
このように構成することによって、表示板貝部材の両面に熱加工により形成した模様が、重なり合わないので、表示板貝部材の両面に形成した模様の組み合わせにより、表示板貝部材の一方の表面から見た場合に、表示板貝部材の両面に形成した模様によって、従来にない斬新なデザインの表示板を提供することができる。
【００５０】
また、本発明の機器類の表示板は、前記表示板貝部材の両面に熱加工により形成した模様が、少なくとも部分的に重なり合うように形成されていることを特徴とする。
また、本発明の機器類の表示板の製造方法は、前記表示板貝部材の両面に熱加工により形成した模様が、少なくとも部分的に重なり合うように形成することを特徴とする。
【００５１】
このように構成することによって、表示板貝部材の両面に熱加工により形成した模様が、少なくとも部分的に重なり合うので、表示板貝部材の両面に形成した模様の組み合わせにより、表示板貝部材の一方の表面から見た場合に、表示板貝部材の両面に形成した模様、ならびに、部分的に重なり合った模様によって、従来にない斬新なデザインの表示板を提供することができる。
【００５２】
また、本発明の機器類の表示板は、前記表示板貝部材の熱加工により形成した模様の部分以外の表面に、凹凸模様が形成されていることを特徴とする。
また、本発明の機器類の表示板の製造方法は、前記表示板貝部材の熱加工により形成した模様の部分以外の表面に、凹凸模様を形成することを特徴とする。
【００５３】
このように表示板貝部材の熱加工により形成した模様の部分以外の表面に、凹凸模様が形成されているので、模様部分と凹凸模様とが組み合わされて、従来にない斬新なデザイ
ンの表示板を提供することができる。
【００５４】
また、本発明では、前記凹凸模様が、旭光模様、目付け模様、梨地模様、格子模様、ストライプ模様、ピアジェカット模様、編目模様、サークル模様から選択した少なくとも１種の凹凸模様であることを特徴とする。
【００５５】
このように、凹凸模様が、旭光模様、目付け模様、梨地模様、格子模様、ストライプ模様、ピアジェカット模様、編目模様、サークル模様から構成することによって、デザインバリエーションの拡大が図れる。
【００５６】
また、本発明の機器類の表示板は、前記熱加工後に、熱加工により形成した模様を有する表示板貝部材の表面を洗浄した表示板であることを特徴とする。
また、本発明の機器類の表示板の製造方法は、前記熱加工後に、熱加工により形成した模様を有する表示板貝部材の表面を洗浄する洗浄工程を備えることを特徴とする。
【００５７】
このように構成することによって、例えば、表示板貝部材の熱加工の際に形成される粉状の炭酸カルシウムなどを除去することができるので、炭酸カルシウムの粉末が、機器類の機構部分に付着して、機器類の機能を阻害することがなく、特に、精密な機器である腕時計用表示板に用いる場合に特に好適である。
【００５８】
また、本発明の機器類の表示板の製造方法は、前記表示板準備工程において、表示板貝部材を所定の外形形状にする形状出し工程を備えることを特徴とする。
このように表示板準備工程において、表示板貝部材を所定の外形形状にする形状出し工程を備えるので、機器類の表示板として必要な形状に応じて、所定の外形形状を有する表示板貝部材を作製することができ、熱加工を施すだけで、表示板として使用することができる。
【００５９】
また、本発明の機器類の表示板の製造方法は、前記表示板準備工程において、表示板貝部材を所定の厚さにする厚さ出し工程を備えることを特徴とする。
このように表示板準備工程において、表示板貝部材を所定の厚さにする厚さ出し工程を備えるので、機器類の表示板として必要な厚さに応じて、所定の厚さを有する表示板貝部材を作製することができ、熱加工を施すだけで、表示板として使用することができる。
【００６０】
また、本発明では、前記表示板が、ソーラセル機器類の表示板であることを特徴とする。
また、本発明では、前記ソーラセル機器類の表示板が、ソーラセルを備えたソーラ時計用の表示板であることを特徴とする。
【００６１】
このように表示板が、ソーラセル機器類の表示板、特に、ソーラセルを備えたソーラ時計用の表示板であれば、光透過率が低下することなく、発電に寄与することができ、機器類の駆動力などを確保することができるとともに、表示板の下方に配置されたソーラセルの境界線である十字線や、濃紫色を消し去り、ソーラセルの色調が視認されないようにすることができ、しかも、自然な風合いで、高級感があふれ、デザインバリエーションの拡大が図れる。
【発明の効果】
【００６２】
本発明によれば、貝からなる表示板貝部材の表面に、熱加工により形成される模様は、熱加工によって、貝に含まれるタンパク質が燃焼することにより形成されるので、凹部の底部の深さ、側部など幅が、従来の機械的切削方法、化学エッチング方法で得られる凹部のように一応でなく、その結果、従来にない自然な風合いで、高級感があふれ、デザイン
バリエーションの拡大が図れる模様が得られる。
【００６３】
また、貝からなる表示板貝部材は、貝の年齢、貝の育成された場所、周囲の環境によっても、個体差があるので、この点からも、熱加工により模様を形成した場合に、全て異なった模様となり、その結果、従来にない自然な風合いで、高級感があふれ、デザインバリエーションの拡大が図れる模様が得られる。
【発明を実施するための最良の形態】
【００６４】
以下、本発明の実施の形態（実施例）を図面に基づいてより詳細に説明する。
図１は、本発明の機器類の表示板を、ソーラセル機器用表示板、すなわち、ソーラ時計用の表示板として用いて、ソーラ時計に組み込んだソーラ時計の平面図、図２は、図１における要部断面図である。
【００６５】
なお、以下については、説明の便宜上、本発明の機器類の表示板を、ソーラセル機器用表示板、すなわち、ソーラ時計用の表示板として用いた場合について説明するが、本発明の機器類の表示板は、このようなソーラ時計用の表示板として用いる場合に限定されるものではなく、時計用の表示板、卓上計算機、自動車、飛行機の計器パネル、携帯電話などのモバイル機器などの表示板に用いられることもできることはもちろんである。
【００６６】
図１および図２に示したように、符号１は、全体で、本発明の機器類の表示板を、ソーラ時計用の表示板として、ソーラ時計に組み込んだソーラ時計を示している。
ソーラ時計１は、図２に示したように、中枠２を介して、ムーブメント４が、ケース６内に取り付けられているとともに、このムーブメント４上にソーラセル８が一体的に設けられて配設されている。
【００６７】
そして、このソーラセル８の上方には、ソーラ時計用の表示板１０（以下、単に「表示板」と言う）が、中枠２を介して、ケース６内に取り付けられている。
すなわち、図２に示したように、表示板１０には、その上面の所定の位置に指標１２が設けられており、表示板１０の下面側にソーラセル８が配置される構造になっている。
【００６８】
なお、指標１２としては、特に限定されるものではなく、例えば、数字、植字、石、電鋳時字、時字印刷、切分印刷、ネーム印刷、夜光塗料層などを含むものである。
また、ムーブメント４には、指針軸が、ソーラ時計用の表示板１０の上面側にまで突出しており、その先端に、長針、短針からなる指針１４が取り付けられている。
【００６９】
そして、これらの部材を覆うように、カバーガラス１６がケース６に固定され、ケース６の裏面側には、裏蓋１８が固定されている。
また、図１に示したように、ケース６の側部の１２−６時方向に設けたバンド取り付け部に、バンド３が取り付けられているとともに、ケース６の側面には、リューズ２２が取り付けられている。
（実施例１）
図３は、本発明の表示板の第1の実施例の要部断面図、図４は、本発明の表示板の模式
的な部分拡大上面図である。
【００７０】
図３に示したように、符号１０は、上記のように、ソーラ時計１に取り付けられたソーラ時計用の表示板１０を示している。
表示板１０は、例えば、白蝶貝、イケチョウ貝、あわびなどの貝からなる表示板貝部材２４を備えており、この表示板貝部材２４の上面２４ａには、熱加工により模様２６が形成されている。
【００７１】
すなわち、この模様２６は、図３に示したように、凹部２８、貫通孔３０から構成されている。この場合、模様２６は、凹部２８、貫通孔３０から選択した少なくとも１種の組み合わせからなる模様２６であればよく、凹部２８のみからなる場合、貫通孔３０のみからなる場合、または、凹部２８と貫通孔３０の組み合わせからなる場合のいずれであっても良い。
【００７２】
このように構成することによって、貝からなる表示板貝部材２４の表面に、熱加工により形成される模様２６は、熱加工によって、貝に含まれるタンパク質が燃焼することにより形成されるので、凹部２８の底部の深さ、側部など幅が、従来の機械的切削方法、化学エッチング方法で得られる凹部のように一応でなく、その結果、従来にない自然な風合いで、高級感があふれ、デザインバリエーションの拡大が図れる模様が得られる。
【００７３】
すなわち、特に、熱加工により凹部を形成して模様を施す方法として、レーザーによる熱加工を用いた場合に、図４の模式的な図面に示したように、凹部２８の底部の深さが一応でなく、側部３２にレーザーの走査線方向に、とげ状の突出溝部３４が形成されることによって、図５の顕微鏡写真に示したように、ドットで構成された画像が形成され、いわゆる刺繍状の模様が得られることを見出し、その結果、従来にない自然な風合いで、高級感があふれ、デザインバリエーションの拡大が図れる模様が得られる。
【００７４】
なお、図５の顕微鏡写真の場合には、厚さ１５０μｍ、白蝶貝に対して、レーザとして、炭酸レーザー（波長：１０．６μm、出力：１．０Ａ）で熱加工を施したものを示して
いる。
【００７５】
また、貝からなる表示板貝部材２４は、貝の年齢、貝の育成された場所、周囲の環境によっても、個体差があるので、この点からも、熱加工により模様を形成した場合に、全て異なった模様となり、その結果、従来にない自然な風合いで、高級感があふれ、デザインバリエーションの拡大が図れる模様が得られる。
【００７６】
さらに、凹部２８による模様の場合には、複数の異なる深さを有する凹部２８を備えた立体模様から構成するのが好ましい。
このように構成することによって、凹部２８による模様が、複数の異なる深さを有する凹部２８を備えた立体模様から構成されているので、従来にない立体的で、自然な風合いで、高級感があふれ、デザインバリエーションの拡大が図れる模様が得られる。
【００７７】
また、貝からなる表示板貝部材２４に、熱加工により模様２６を形成する方法としては、レーザー、ヒーター加熱から選択した少なくとも１種の熱加工とするのが望ましい。
このようにレーザー、ヒーター加熱による熱加工により、貝からなる表示板貝部材の表面に、簡単にかつ自由な設計で、従来にない自然な風合いで、高級感があふれ、デザインバリエーションの拡大が図れる模様が得られる。
【００７８】
なお、この場合、使用するレーザーとしては、炭酸レーザー、ＹＡＧレーザー、エキシマレーザーなどが使用できるが、その他のレーザーも使用できる。
この場合、炭酸レーザー、ＹＡＧレーザー、エキシマレーザーなどのレーザ光であるのが好ましいが、これらの中でも加工性を考慮すれば、１０．６μｍの波長の炭酸レーザーであるのが望ましい。
【００７９】
なお、ＹＡＧレーザーの場合には、表示板貝部材２４を貫通してしまうことがあるが、その場合には、表示板貝部材２４の下方に補助板部材を設けて、この補助部材がレーザー光の照射によって発熱した熱によって、間接的に表示板貝部材２４を加熱するようにすればよい。
【００８０】
この場合、凹部２８による模様を、複数の異なる深さを有する凹部２８を備えた立体模様とする場合には、レーザーの出力の調整または焦点深度の調整すればよい。
また、ヒーター加熱による熱加工の場合には、ヒーター金型表面に形成した突起状の模様を、表示板貝部材２４の表面に当接させようにすれば良い。
【００８１】
このように構成することによって、ヒーター金型表面に形成した突起状の模様を、表示板貝部材の表面に当接させるだけで、表示板貝部材２４の表面に模様２６が形成でき、簡単にかつ自由な設計で、従来にない自然な風合いで、高級感があふれ、デザインバリエーションの拡大が図れる模様が得られる。
【００８２】
この場合、凹部２８による模様を、複数の異なる深さを有する凹部２８を備えた立体模様とする場合には、ヒーター金型表面に形成した高さの異なる突起状の模様を、表示板貝部材２４の表面に当接させるようにすればよい。
なお、ヒーター金型表面の温度としては、表示板貝部材２４の種類、厚さ、サイズなどにもよるが、２００〜４００℃とするのが望ましい。
【００８３】
なお、これらのレーザー、ヒーター加熱を適宜組み合わせて用いてもよい、これにより、さらに斬新な模様が形成されることになる。
さらに、表示板貝部材２４の厚さとしては、３０μｍ〜１０００μｍ、好ましくは、１００μｍ〜３００μｍとするのが望ましい。
【００８４】
表示板貝部材２４の厚さがこのような範囲にあれば、例えば、腕時計用の表示板として用いる場合に、時計を薄くするために、表示板の厚さを薄くしても機械的強度が低下することなく、加工することができる。また、表示板の厚さが厚すぎて、時計の針が揺動することなく、正確な時間を指示することができるとともに、時計自体の厚さをコンパクトにすることができる。
【００８５】
さらに、表示板貝部材２４の厚さがこのような範囲にあれば、例えば、ソーラ時計用表示板などのソーラ機器類の表示板として用いた場合にも、光透過率が低下することなく、発電に寄与することができ、機器類の駆動力などを確保することができるとともに、表示板の下方に配置されたソーラセルの境界線である十字線や、濃紫色を消し去り、ソーラセルの色調が視認されないようにすることができる。
【００８６】
この場合、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
【００８７】
このように構成される表示板１０は、以下のような製造工程に基づいて製造すればよい。
すなわち、貝からなる表示板貝部材２４を備える表示板を用意する表示板準備工程を備えている。この表示板準備工程は、表示板貝部材２４を所定の外形形状にする形状出し工程を備えている。
【００８８】
このように、表示板貝部材２４を所定の外形形状にするには、
（１）例えば、ＮＣ旋盤、ＮＣフライスなどのＮＣマシンなどによる切削加工やプレス加工などの機械加工、
（２）フォトリソグラフィー法によって、フォトレジストを用いてマスクパターンを形成して、化学的にエッチングすることにより、貝を所定の外形形状にエッチング除去する化
学エッチング方法、
などを採用することができる。
【００８９】
このように表示板準備工程において、表示板貝部材を所定の外形形状にする形状出し工程を備えるので、機器類の表示板として必要な形状に応じて、所定の外形形状を有する表示板貝部材を作製することができ、熱加工を施すだけで、表示板として使用することができる。
【００９０】
また、表示板準備工程は、表示板貝部材を所定の厚さにする厚さ出し工程を備えている。
このように表示板準備工程において、表示板貝部材を所定の厚さにする厚さ出し工程を備えるので、機器類の表示板として必要な厚さに応じて、所定の厚さを有する表示板貝部材を作製することができ、熱加工を施すだけで、表示板として使用することができる。
【００９１】
このように、表示板貝部材２４を所定の厚さにする方法としては、
（１）例えば、ＮＣ旋盤、ＮＣフライスなどのＮＣマシンなどによる切削加工やプレス加工などの機械加工、
（２）フォトリソグラフィー法によって、フォトレジストを用いてマスクパターンを形成して、化学的にエッチングすることにより、貝を所定の厚さにエッチング除去する化学エッチング方法、
などを採用することができる。
【００９２】
そして、表示板準備工程において、適宜、所定の外形形状、所定の厚さに処理した表示板貝部材２４の少なくとも一方の表面（この実施例の場合には上面）に、熱加工により模様を形成すればよい。
【００９３】
さらに、この前記熱加工後に、熱加工により形成した模様を有する表示板貝部材の表面を洗浄する洗浄工程を備えていてもよい。
すなわち、表示板貝部材２４の熱加工の際に、粉状の炭酸カルシウムが模様２６の周囲などに形成されるが、このように洗浄処理を施すことによって、表示板貝部材２４の熱加工の際に形成される粉状の炭酸カルシウムなどを除去することができるので、炭酸カルシウムの粉末が、機器類の機構部分に付着して、機器類の機能を阻害することがなく、特に、精密な機器である腕時計用表示板に用いる場合に特に好適である。
【００９４】
このような洗浄工程としては、特に限定されるものではなく、超音波洗浄、ブラシ洗浄、吹き付け洗浄、水洗浄（例えば、シャワー水洗）などを採用することができる。
なお、このような洗浄工程を実施する代わりに、または、実施した後に、表示板貝部材の表面に、平滑に磨かれた光沢面を形成する工程を備えていてもよい。
【００９５】
このように構成することによって、表示板貝部材２４の熱加工の際に形成される粉状の炭酸カルシウムなどを除去して、表示板貝部材２４の表面が、平滑に磨かれた光沢面となるので、従来にない、光沢面を有し、立体的で、自然な風合いで、高級感があふれ、デザインバリエーションの拡大が図れる模様が得られる。
【００９６】
さらに、このような洗浄工程を実施しないで、表示板貝部材２４の熱加工の際に、模様２６の周囲などに形成された、粉状の炭酸カルシウムをそのままにして、表示板貝部材２４の上面に、透明樹脂を塗装して塗膜、この塗膜の上面を平滑に研磨するようにしてもよい。
【００９７】
これにより、模様２６の周囲などに形成された、粉状の炭酸カルシウムが、例えば、房
状に形成した状態となるので、新たな斬新な模様を形成することができる。
このような透明樹脂としては、特に限定されるものではないが、例えば、透明なウレタン樹脂、ポリカーボネイト樹脂やアクリル樹脂などの樹脂を採用することができる。
（実施例２）
図６は、本発明の表示板の第２の実施例の要部断面図である。
【００９８】
この実施例の表示板１０は、図１に示したと基本的には同様な構成であり、同一の構成部材には、同一の参照番号を付して、その詳細な説明を省略する（以下の実施例においても同様である）。
【００９９】
この実施例の表示板１０では、表示板貝部材２４の模様２６が形成された上面２４ａに、着色層３６を備えている。
この場合、着色層３６としては、図６に示したように、表示板貝部材２４の上面２４ａの全面に形成しても良いが、図示しないが、表示板貝部材２４の模様２６が形成された部分のみ、または、表示板貝部材２４の模様２６が形成されていない部分のみに形成するようにしてもよい。
【０１００】
この場合、着色層３６としては、印刷膜、塗装膜、または、金属膜から選択した少なくとも１種以上の着色層から形成するのが望ましい。
例えば、インキを使用して、スクリーン印刷などの印刷方法で形成した印刷膜、塗料を用いて塗装方法で形成した塗装膜、または、金属膜からなる着色層を形成すればよい。
【０１０１】
このように、表示板貝部材２４の表面に、着色層３６を備えることによって、色調の異なった模様を形成することができ、デザインバリエーションの拡大を図ることができる。また、着色層を形成することにより、表示板を容易にカラー化することができ、装飾性と機能性が高められ、デザインバリエーションの拡大が図れる。
【０１０２】
さらに、ソーラセル機器類の表示板として用いた場合に、表示板１０の下方に配置されたソーラセル８の境界線である十字線や、濃紫色を消し去り、ソーラセルの色調が視認されないようにすることができる。
【０１０３】
なお、この実施例では、表示板貝部材２４の模様２６が形成された上面２４ａに、着色層３６を備えているが、図７に示したように、着色層３６を、表示板貝部材２４の模様２６が形成された上面２４ａと反対側の表面、すなわち、下面２４ｂに形成することも可能である。
【０１０４】
なお、図６、図７の実施例の場合にも、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
（実施例３）
図８は、本発明の表示板の第３の実施例の要部断面図である。
【０１０５】
この実施例の表示板１０では、表示板貝部材２４の模様２６が形成された上面２４ａに、光拡散層３８を備えている。
この場合、光拡散層３８としては、図８に示したように、表示板貝部材２４の上面２４ａの全面に形成しても良いが、図示しないが、表示板貝部材２４の模様２６が形成された部分のみ、または、表示板貝部材２４の模様２６が形成されていない部分のみに形成するようにしてもよい。
【０１０６】
この場合、光拡散層３８としては、微小な凹凸表面を有する透明な樹脂、透明なアクリル樹脂やエポキシ樹脂、ウレタン樹脂などの樹脂に、酸化シリコン粉末などの拡散粒子を分散させた塗膜などを拡散層として用いることができる。
【０１０７】
このように表示板貝部材の表面に光拡散層が形成されているので、表示板貝部材の表面によって反射された光によって、表示板貝部材の表面が輝いた状態となるので、デザインバリエーションの拡大を実現することができる。
【０１０８】
しかも、ソーラセル機器類の表示板として用いた場合に、ソーラセルからの反射光を拡散させて、表示板の下方に配置されたソーラセルの境界線である十字線や、濃紫色を消し去り、ソーラセルの色調が視認されないようにすることができる。
【０１０９】
さらに、光拡散層を設けることによって、ソーラセルからの反射光を、再び拡散してソーラセルへ反射させたり、ソーラセルへの入射光を拡散させて、広範囲に入射させたりして、効率良く光りをソーラセルに導くことができ、確実に、ソーラセル機器として機能させることができる。
【０１１０】
なお、この実施例では、表示板貝部材２４の模様２６が形成された上面２４ａに、光拡散層３８を備えているが、図９に示したように、光拡散層３８を、表示板貝部材２４の模様２６が形成された上面２４ａと反対側の表面、すなわち、下面２４ｂに形成することも可能である。
【０１１１】
なお、図８、図９の実施例の場合にも、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
（実施例５）
図１０は、本発明の表示板の第５の実施例の要部断面図である。
【０１１２】
この実施例の表示板１０では、表示板貝部材２４の模様２６が形成された上面２４ａに、着色層３６、光拡散層３８を形成している。
この場合、着色層３６、光拡散層３８の積層順は、逆に、すなわち、表示板貝部材２４の模様２６が形成された上面２４ａに、光拡散層３８、着色層３６を順に積層することも可能である。
【０１１３】
なお、この実施例の場合にも、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
（実施例６）
図１１は、本発明の表示板の第６の実施例の要部断面図である。
【０１１４】
この実施例の表示板１０では、図１１に示したように、表示板貝部材２４の上面だけでなく、表示板貝部材２４の下面２４ｂにも模様２６が形成されている。
この場合、図１２に示したように、表示板貝部材２４の両面に熱加工により形成した模様２６が、重なり合わないように形成されていてもよい。
【０１１５】
なお、図１２、図１３では、理解の容易のために、模様２６を、模様層として示しているが、図１の実施例の模様２６のように、凹部２８、貫通孔３０から構成されるものである。
【０１１６】
このように構成することによって、表示板貝部材２４の両面に熱加工により形成した模様２６が、重なり合わないので、表示板貝部材２４の両面に形成した模様の組み合わせにより、表示板貝部材２４の一方の表面から見た場合に、表示板貝部材２４の両面に形成した模様によって、従来にない斬新なデザインの表示板を提供することができる。
【０１１７】
また、図１３に示したように、表示板貝部材２４の両面に熱加工により形成した模様２６が、少なくとも部分的に重なり合うように形成されていてもよい。
このように構成することによって、表示板貝部材２４の両面に熱加工により形成した模様２６が、少なくとも部分的に重なり合うので、表示板貝部材２４の両面に形成した模様２６の組み合わせにより、表示板貝部材の一方の表面から見た場合に、表示板貝部材の両面に形成した模様２６、ならびに、部分的に重なり合った模様２６によって、従来にない斬新なデザインの表示板を提供することができる。
（実施例７）
図１４は、本発明の表示板の第７の実施例の要部断面図である。
【０１１８】
この実施例の表示板１０では、表示板１０が、表示板貝部材２４と表示板貝部材２４を支持する基板４０を備えている。
このように構成することによって、脆性材料である貝からなる表示板貝部材２４が、基板４０によって支持されているので機械的強度が増大し、特に、ソーラ腕時計の表示板として用いる場合に、貝の厚さが薄くなっても、組み込み作業、振動などによっても破損損傷することがない。
【０１１９】
この場合、表示板貝部材２４と基板４０の合計の表示板１０の厚さとしては、１００μｍ〜１１００μｍ、好ましくは、２００μｍ〜７００μｍとするのが望ましい。
表示板１０の厚さがこのような範囲にあれば、例えば、腕時計用の表示板として用いる場合に、時計を薄くするために、表示板の厚さを薄くしても機械的強度が低下することなく、加工することができる。また、表示板の厚さが厚すぎて、時計の針が揺動することなく、正確な時間を指示することができるとともに、時計自体の厚さをコンパクトにすることができる。
【０１２０】
この場合、表示板貝部材２４を支持する基板４０としては、樹脂、貴石、金属、木から選択した少なくとも１種の基板であるのが望ましい。
このように、表示板貝部材２４を支持する基板４０が、樹脂、貴石、金属、木から構成することによって、脆性材料である貝からなる表示板貝部材２４が、このような基板４０によって支持されているので機械的強度が増大し、特に、ソーラ腕時計の表示板として用いる場合に、貝の厚さが薄くなっても、組み込み作業、振動などによっても破損損傷することがない。また、基板４０をこのような材料から構成することによって、デザインバリエーションの拡大が図れる。
【０１２１】
なお、この実施例の場合にも、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
【０１２２】
また、この実施例の場合にも、実施例２〜５のように、表示板貝部材２４に対して、両面に模様２６を形成したり、着色層３６、光拡散層３８を設けることも可能である。
さらに、この基板４０にも、実施例２〜５のように、機械加工、化学エッチング方法、レーザー、ヒーター等の熱加工などを用いて、模様を形成したり、着色層３６、光拡散層３８を設けることも可能である。
（実施例８）
図１５は、本発明の表示板の第８の実施例の要部断面図である。
【０１２３】
この実施例の表示板１０では、表示板１０が、表示板貝部材２４と表示板貝部材２４を支持する基板４０とで構成されている。そして、基板４０の上面４０ａに嵌着孔４２が形成され、この嵌着孔４２内に表示板貝部材２４が嵌着されている。
【０１２４】
なお、図１５では、理解の容易のために、模様２６を、模様層として示しているが、図１の実施例の模様２６のように、凹部２８、貫通孔３０から構成されるものである。
この場合、嵌着孔４２内への表示板貝部材２４の固定は、嵌め合わせ、接着剤による固定など適宜選択することができる。
【０１２５】
このように構成することによって、表示板貝部材２４を支持する基板４０が、表示板１０の少なくとも一方の表面に露出した状態である。
従って、表示板貝部材２４を支持する基板４０が、表示板２０の少なくとも一方の表面に露出した状態であれば、露出する基板４０と表示板貝部材２４との組み合わせによって、デザインバリエーションの拡大が図れる。
【０１２６】
なお、この実施例の場合にも、ソーラ時計用表示板として用いる場合に、表示板貝部材２４の模様２６が形成された上面２４ａを、ソーラセル８と反対側（すなわち、文字板面側）に配置したが、表示板貝部材２４の模様２６が形成された上面２４ａを、ソーラセル８側に配置することも可能である。
【０１２７】
また、この実施例の場合にも、実施例２〜５のように、表示板貝部材２４に対して、両面に模様２６を形成したり、着色層３６、光拡散層３８を設けることも可能である。
さらに、この基板４０にも、実施例２〜５のように、機械加工、化学エッチング方法などを用いて、模様を形成したり、着色層３６、光拡散層３８を設けることも可能である。
【０１２８】
なお、ＹＡＧレーザーの場合には、表示板貝部材２４を貫通してしまうことがあるが、その場合には、表示板貝部材２４の下方に補助板部材として基板４０を設けて、この補助部材がレーザー光の照射によって発熱した熱によって、間接的に表示板貝部材２４を加熱するようにすればよい。
【０１２９】
以上、本発明の実施例について説明したが、表示板貝部材２４の表面に、光透過性で表面が平滑な樹脂層、ガラス層、貴石から選択した少なくとも１種の光透過性層を備えていてもよい。
【０１３０】
このように構成することによって、表示板貝部材２４の表面に、光透過性で表面が平滑な樹脂層、ガラス層、貴石からなる光透過性層を備えているので、デザインバリエーションの拡大を実現することができるとともに、ソーラセル機器類の表示板として用いた場合にも、光透過率が低下することなく、発電に寄与することができ、機器類の駆動力などを確保することができる。
【０１３１】
また、表示板貝部材２４の熱加工により形成した模様２６の部分以外の表面に、凹凸模様が形成されていてもよい。
このように構成することによって、模様部分と凹凸模様とが組み合わされて、従来にない斬新なデザインの表示板を提供することができる。
【０１３２】
この場合、凹凸模様としては、旭光模様、目付け模様、梨地模様、格子模様、ストライプ模様、ピアジェカット模様、編目模様、サークル模様から選択した少なくとも１種の凹
凸模様とするのが望ましい。
【０１３３】
このように、凹凸模様が、旭光模様、目付け模様、梨地模様、格子模様、ストライプ模様、ピアジェカット模様、編目模様、サークル模様から構成することによって、デザインバリエーションの拡大が図れる。
【０１３４】
以上、本発明の好ましい実施の態様を説明してきたが、本発明はこれに限定されることはなく、例えば、上記実施例では、本発明の機器類の表示板を、ソーラセル機器用表示板、ずなわち、ソーラ時計用の表示板として用いた場合について説明したが、時計用の表示板、卓上計算機、自動車、飛行機の計器パネル、携帯電話などのモバイル機器などの表示板に用いられることもできるなど本発明の目的を逸脱しない範囲で種々の変更が可能である。
【図面の簡単な説明】
【０１３５】
【図１】図１は、本発明の機器類の表示板をソーラ時計に組み込んだソーラ時計の平面図である。
【図２】図２は、図１における要部断面図である。
【図３】図３は、本発明の表示板の第1の実施例の要部断面図である。
【図４】図４は、本発明の表示板の模式的な部分拡大上面図である。
【図５】図５は、本発明の表示板の部分拡大上面顕微鏡写真である。
【図６】図６は、本発明の表示板の第２の実施例の要部断面図である。
【図７】図７は、本発明の表示板の別の実施例の要部断面図である。
【図８】図８は、本発明の表示板の第３の実施例の要部断面図である。
【図９】図９は、本発明の表示板の別の実施例の要部断面図である。
【図１０】図１０は、本発明の表示板の第５の実施例の要部断面図である。
【図１１】図１１は、本発明の表示板の第６の実施例の要部断面図である。
【図１２】図１２は、本発明の表示板の別の実施例の要部断面図である。
【図１３】図１３は、本発明の表示板の別の実施例の要部断面図である。
【図１４】図１４は、本発明の表示板の第７の実施例の要部断面図である。
【図１５】図１５は、本発明の表示板の第８の実施例の要部断面図である。
【図１６】図１６は、従来の貝からなる積層体の斜視図である。
【符号の説明】
【０１３６】
１     ソーラ時計
２     中枠
３     バンド
４     ムーブメント
６     ケース
８     ソーラセル
１０   表示板
１２   指標
１４   指針
１６   カバーガラス
１８   裏蓋
２０   表示板
２２   リューズ
２４   表示板貝部材
２４ａ 上面
２４ｂ 下面
２６   模様
２８   凹部
３０   貫通孔
３２   側部
３４   突出溝部
３６   着色層
３８   光拡散層
４０   基板
４０ａ 上面
４２   嵌着孔
１００ 積層体
１０２ 板状殻下層
１０４ 裏当材層
１０６ 接着層
１０８ Ｕ字形状切込溝
【図１】
2008128914.tif 000003
【図２】
2008128914.tif 000004
【図３】
2008128914.tif 000005
【図４】
2008128914.tif 000006
【図６】
2008128914.tif 000007
【図７】
2008128914.tif 000008
【図８】
2008128914.tif 000009
【図９】
2008128914.tif 000010
【図１０】
2008128914.tif 000011
【図１１】
2008128914.tif 000012
【図１２】
2008128914.tif 000013
【図１３】
2008128914.tif 000014
【図１４】
2008128914.tif 000015
【図１５】
2008128914.tif 000016
【図１６】
2008128914.tif 000017
【図５】
2008128914.tif 000018